(57)【要約】    【課  題】  発色性物質や顕色剤の粒子径が小さく、表面強度（バインダー強度）や表面白色度が高く、耐光性に優れ、さらに耐水性にも優れている感熱記録材料の提供。    【解決手段】発色性物質、顕色剤、分散バインダーおよび架橋剤からなる感熱剤塗工液を用いて感熱発色層を支持体上に設けてなる感熱記録材料において、分散バインダーが、脂肪酸ビニルエステルと（メタ）アリルスルホン酸またはその塩類との共重合体のケン化物であって、分子内に４−スルホフェニル基を有しないが、ヒドラジノ基と反応性を有するカルボニル基を有するビニルアルコール系樹脂であり、架橋剤が多官能ヒドラジン系化合物であることを特徴とする感熱記録材料。【選択図】なし【特許請求の範囲】
【請求項１】
発色性物質、顕色剤、分散バインダーおよび架橋剤からなる感熱剤塗工液を用いて感熱発色層を支持体上に設けてなる感熱記録材料において、分散バインダーが、脂肪酸ビニルエステルと（メタ）アリルスルホン酸またはその塩類との共重合体のケン化物であって、分子内に４−スルホフェニル基を有しないが、ヒドラジノ基と反応性を有するカルボニル基を有するビニルアルコール系樹脂であり、架橋剤が多官能ヒドラジン系化合物であることを特徴とする感熱記録材料。
【請求項２】
ビニルアルコール系樹脂が、その分子内にヒドラジノ基と反応性を有するカルボニル基を０．５〜１５モル％の割合で有していることを特徴とする請求項１記載の感熱記録材料。
【請求項３】
ビニルアルコール系樹脂が、酢酸ビニル−アリルスルホン酸ナトリウム−ジアセトンアクリルアミド共重合体のケン化物であることを特徴とする請求項１または２に記載の感熱記録材料。
【請求項４】
ビニルアルコール系樹脂が、酢酸ビニル−アリルスルホン酸ナトリウム共重合体ケン化物のジケテン付加体であることを特徴とする請求項１または２に記載の感熱記録材料。
【請求項５】
ビニルアルコール系樹脂の２０℃における４質量％水溶液の粘度が６．０ｍＰａ・ｓ以下であることを特徴とする請求項１〜４のいずれかに記載の感熱記録材料。
【請求項６】
多官能ヒドラジン系化合物がアジピン酸ジヒドラジドおよび／またはポリアクリル酸ヒドラジドであることを特徴とする請求項１〜５のいずれかに記載の感熱記録材料。
【請求項７】
脂肪酸ビニルエステルと（メタ）アリルスルホン酸またはその塩類との共重合体のケン化物であって、分子内に４−スルホフェニル基を有しないが、ヒドラジノ基と反応性を有するカルボニル基を有するビニルアルコール系樹脂を分散バインダーとして使用し、発色性物質および顕色剤をそれぞれ別々に該分散バインダーとともに湿式粉砕し、粉砕後に両者を混合して感熱剤分散液を作製し、前記感熱剤分散液に多官能ヒドラジン系化合物を架橋剤として配合して感熱剤塗工液を作製し、ついで支持体の一方の面に前記感熱剤塗工液を塗工、乾燥して感熱発色層を形成せしめることを特徴とする感熱記録材料の製造方法。
【請求項８】
脂肪酸ビニルエステルと（メタ）アリルスルホン酸またはその塩類との共重合体のケン化物であって、分子内に４−スルホフェニル基を含有しないが、ヒドラジノ基と反応性を有するカルボニル基を有することを特徴とする発色性物質および顕色剤の分散バインダー。
【発明の詳細な説明】
【技術分野】
【０００１】
本発明は感熱記録材料およびその製造方法、ならびに該感熱記録材料の原料となる分散バインダーに関する。
【背景技術】
【０００２】
感熱記録材料とは、加熱によって発色するいわゆる感熱発色層を紙等の支持体表面に形成せしめたものであり、サーマルヘッドを内蔵したサーマルプリンター等で加熱すると、印字が行われるタイプの記録材料である。このような感熱記録材料は、ファクシミリ、コンピューター端末機、計測用プリンター、医療計測用プリンターなどの記録紙および記録シート、あるいはＰＯＳラベルなどの用途に広く用いられている。
【０００３】
この感熱記録用材料は、例えば、無色または淡色の発色性ラクトン化合物などのロイコ染料（発色性物質）とフェノール化合物などの酸性化合物等（顕色剤）とを水溶性分散バインダーとともに支持体上に塗布することにより製造される。
【０００４】
通常、前記の発色性物質と顕色剤は各々水および分散剤とともに、別々にサンドミル等で湿式粉砕される。発色性物質および顕色剤は、その粒子径が小さいほど加熱時の発色感度が高くなるため、分散剤としてポリビニルアルコール（以下、ＰＶＡと略記する）樹脂、アニオン系界面活性剤、ノニオン系界面活性剤等が使用され、２μｍ以下にまで微粉砕される。中でも、ＰＶＡ樹脂は微粉砕された感熱剤塗工液の放置安定性に優れ、塗工、乾燥した後のバインダー性能に優れ、分散剤およびバインダーとしての機能を併せ持つ分散バインダーとして好適に使用されている。
【０００５】
しかしながら、一般のＰＶＡ樹脂を分散剤として用いて感熱剤（すなわち、発色性物質および顕色剤）を湿式粉砕する場合、特に高濃度での粉砕を行うと、分散剤の分散性が低いため、感熱剤の粒子径が小さくなりにくく、また、ある程度以上小さくなった微粒子同士の相互作用により、発色性物質および顕色剤を含むスラリー液が増粘し、条件によっては粒子同士が凝集し、スラリー液が固化する場合がある。特に、近年、感熱記録用材料の需要が高まり、生産性を向上させる上でスラリー液の高濃度化の要望が強くなっており、未変性タイプのＰＶＡ樹脂ではこのような要求に対応できないのが現状である。
【０００６】
特許文献１には、分散バインダーとしてスルホン酸基を有する酢酸ビニル系樹脂およびそのケン化物を使用した感熱記録材料が提案されており、アリルスルホン酸ナトリウム−酢酸ビニル共重合体のケン化物が例示されている。該ケン化物を感熱剤の分散剤として使用すると、発色性物質および顕色剤を含むスラリーの濃度が比較的高い場合でも、粒子の微細化が可能であり、現在、このケン化物は感熱剤の分散バインダーとして広く使用されている。
【０００７】
しかしながら、上記のアリルスルホン酸ナトリウム−酢酸ビニル共重合体のケン化物は親水性の高いスルホン酸基を有しているため、該ケン化物（バインダー樹脂）を使用した感熱塗工液を塗工、乾燥して得られる感熱発色層に水が接触すると、バインダー樹脂の溶け出しが起こり、強度低下が起こるという耐水性の問題を生じる。また、該樹脂でも２０℃における４質量％水溶液の粘度が６．０ｍＰａ・ｓを超えるような重合度の高いものは、分散性が低いため、目的の微粉砕を完了するまでの時間が長くなるとともに、粒子径が小さくなると増粘や固化が起こる。一方、２０℃における４質量％水溶液の粘度が６．０ｍＰａ・ｓ以下のものは良好な分散性を示すが、バインダー強度が低く、感熱発色層の表面強度が低いという問題がある。すなわち、上記のアリルスルホン酸ナトリウム−酢酸ビニル共重合体のケン化物を使用する限り、重合度が低いとバインダー強度が低く、重合度が高いと分散性が低いという問題があり、バインダー強度と分散性は二律背反の関係にあった。
【０００８】
これを解決する方法として、本発明者らは先に、ジアセトンアクリルアミド・脂肪酸ビニルエステル共重合体のケン化物にフェニルヒドラジンｐ−スルホン酸を反応させて得られるビニルアルコール系重合体を用いた感熱剤分散液にヒドラジノ基を２個以上有するヒドラジン系化合物を配合してなる感熱剤水性分散液組成物を提案した（特許文献２）。上記のフェニルヒドラジンｐ−スルホン酸を反応せしめてなるビニルアルコール系重合体を分散剤として用いて発色性物質および顕色剤の粉砕を行うと、粒子の微細化が可能であり、その分散液にヒドラジノ基を２個以上有するヒドラジン系化合物を配合してなる感熱剤水性分散液組成物を塗工した感熱記録材料はバインダー強度や耐水性に問題はないが、ジアセトンアクリルアミド・脂肪酸ビニルエステル共重合体のケン化物にフェニルヒドラジンｐ−スルホン酸を反応せしめてなるビニルアルコール系重合体は黄色く着色しているため、感熱記録材料のバインダーとして使用した場合、表面白色度が低く、且つ経時的に黄色度が高くなるという問題があり、実用化されていない。
【０００９】
また、昨今、感熱記録材料は馬券、くじ、商品券等の金券に使用されることが増えており、感熱システムによって印字されたデータが、長期間明瞭であることが要求される。しかしながら、従来の感熱記録材料に紫外線があたると、印字部は消色し、非印字部は黄変するなどの経時的変化がおこるため、印字されたデータが不明瞭になるという問題があった。そのため、感熱剤のバインダー樹脂に紫外線吸収機能を付与する試みがなされているが、いまだ満足すべき分散機能と紫外線吸収機能を合わせもったバインダー樹脂が見出されていないのが現状であり、耐光性にも優れた感熱記録材料が待ち望まれていた。
【特許文献１】特開昭５８−１７９６９１号公報
【特許文献２】特開２００２−２２５４３８号公報
【発明の開示】
【発明が解決しようとする課題】
【００１０】
本発明の主たる課題は、かかる現状に鑑み、発色性物質や顕色剤の粒子径が小さく、表面強度（バインダー強度）や表面白色度が高く、紫外線が照射されても経時的変化（すなわち、非印字部の黄変や印字部の退色）が少ないといった耐光性に優れ、さらに耐水性にも優れている感熱記録材料を提供することにある。
【課題を解決するための手段】
【００１１】
本発明者らは、上記課題を解決すべく鋭意検討した結果、発色性物質、および該発色性物質を加熱時に発色させる顕色剤を主成分とする感熱発色層を支持体上に設けてなる感熱記録材料において、脂肪酸ビニルエステルと（メタ）アリルスルホン酸またはその塩類との共重合体のケン化物であって、分子内に４−スルホフェニル基を含有しないが、ヒドラジノ基と反応性を有するカルボニル基を有するビニルアルコール系樹脂を発色性物質および顕色剤の分散バインダーとして使用し、多官能ヒドラジン系化合物を配合してなる感熱発色層を有する感熱記録材料が、発色性物質や顕色剤を高濃度で且つ短時間で粉砕しても、その粒子径が小さく、表面強度（バインダー強度）や表面白色度が高く、紫外線が照射されても経時的変化（すなわち、非印字部の黄変や印字部の退色）が少ないといった耐光性に優れ、さらに耐水性にも優れていることを見出した。また、本発明者らは、上記知見を得た後、さらに検討を重ねて本発明を完成させた。
【００１２】
すなわち、本発明は、
［１］  発色性物質、顕色剤、分散バインダーおよび架橋剤からなる感熱剤塗工液を用いて感熱発色層を支持体上に設けてなる感熱記録材料において、分散バインダーが、脂肪酸ビニルエステルと（メタ）アリルスルホン酸またはその塩類との共重合体のケン化物であって、分子内に４−スルホフェニル基を有しないが、ヒドラジノ基と反応性を有するカルボニル基を有するビニルアルコール系樹脂であり、架橋剤が多官能ヒドラジン系化合物であることを特徴とする感熱記録材料、
［２］  ビニルアルコール系樹脂が、その分子内にヒドラジノ基と反応性を有するカルボニル基を０．５〜１５モル％の割合で有していることを特徴とする前記［１］記載の感熱記録材料、
［３］  ビニルアルコール系樹脂が、酢酸ビニル−アリルスルホン酸ナトリウム−ジアセトンアクリルアミド共重合体のケン化物であることを特徴とする前記［１］または［２］に記載の感熱記録材料、
［４］  ビニルアルコール系樹脂が、酢酸ビニル−アリルスルホン酸ナトリウム共重合体ケン化物のジケテン付加体であることを特徴とする前記［１］または［２］に記載の感熱記録材料、
［５］  ビニルアルコール系樹脂の２０℃における４質量％水溶液の粘度が６．０ｍＰａ・ｓ以下であることを特徴とする前記［１］〜［４］のいずれかに記載の感熱記録材料、
［６］  多官能ヒドラジン系化合物がアジピン酸ジヒドラジドおよび／またはポリアクリル酸ヒドラジドであることを特徴とする前記［１］〜［５］のいずれかに記載の感熱記録材料、
［７］  脂肪酸ビニルエステルと（メタ）アリルスルホン酸またはその塩類との共重合体のケン化物であって、分子内に４−スルホフェニル基を有しないが、ヒドラジノ基と反応性を有するカルボニル基を有するビニルアルコール系樹脂を分散バインダーとして使用し、発色性物質および顕色剤をそれぞれ別々に該分散バインダーとともに湿式粉砕し、粉砕後に両者を混合して感熱剤分散液を作製し、前記感熱剤分散液に多官能ヒドラジン系化合物を架橋剤として配合して感熱剤塗工液を作製し、ついで支持体の一方の面に前記感熱剤塗工液を塗工、乾燥して感熱発色層を形成せしめることを特徴とする感熱記録材料の製造方法、および
［８］  脂肪酸ビニルエステルと（メタ）アリルスルホン酸またはその塩類との共重合体のケン化物であって、分子内に４−スルホフェニル基を含有しないが、ヒドラジノ基と反応性を有するカルボニル基を有することを特徴とする発色性物質および顕色剤の分散バインダー
に関する。
なお、本明細書中、「（メタ）アリルスルホン酸」は、アリルスルホン酸またはメタリルスルホン酸を意味する。
【発明の効果】
【００１３】
本発明の感熱記録材料は、発色性物質や顕色剤の粒子径が小さく、表面強度（バインダー強度）や表面白色度が高く、紫外線が照射されても経時的変化（すなわち、非印字部の黄変や印字部の退色）が少ないといった耐光性に優れ、さらに耐水性にも優れている。また、本発明の製造方法は、前記感熱記録材料を工業的有利に製造できる。
本発明の分散バインダーは、分散性に優れており、発色性物質や顕色剤の微粉砕が高濃度、短時間で安定的に可能であり、また、分散バインダー自体の着色がなく、感熱記録材料に用いると、高い表面白色度を感熱記録材料に付与することができ、さらに、ビニルアルコール系樹脂が特定の架橋剤と架橋構造を形成せしめることによって、工業的有利に、高い表面強度（バインダー強度）、優れた耐水性および耐光性を感熱記録材料に付与できる。
【発明を実施するための最良の形態】
【００１４】
以下、本発明をさらに詳細に説明する。
本発明の感熱記録材料は、発色性物質、顕色剤、分散バインダーおよび架橋剤からなる感熱剤塗工液を用いて感熱発色層を支持体上に設けてなる感熱記録材料において、分散バインダーが、脂肪酸ビニルエステルと（メタ）アリルスルホン酸またはその塩類との共重合体のケン化物であって、分子内に４−スルホフェニル基を有しないが、ヒドラジノ基と反応性を有するカルボニル基を有するビニルアルコール系樹脂であり、架橋剤が多官能ヒドラジン系化合物であることを特徴とする。
【００１５】
（発色性物質）
発色性物質は、加熱時に酸性化合物と反応して発色しうるものであればよく、発色性物質の種類としては、発色性ラクトン化合物等のロイコ染料が代表的なものとして挙げられ、トリフェニルメタン系、トリフェニルメタンフタリド系、フルオラン系、ロイコオーラミン系、スピロピラン系等の各種のロイコ化合物が挙げられる。ロイコ化合物の具体例としては、例えば、３，３−ビス（ｐ−ジメチルアミノフェニル）−６−ジメチルアミノフタリド、３−（４−ジエチルアミノ−２−メチルフェニル）−３−（４−ジエチルアミノフェニル）−６−ジメチルアミノフタリド、３−（Ｎ−エチル−Ｎ−ｐ−トリル）アミノ−７−Ｎ−メチルアニリノフルオラン、３−シクロヘキシルアミノ−６−クロロフルオラン、３−ジエチルアミノ−６−メチル−７−クロロフルオラン、３−（Ｎ−エチル−Ｎ−イソアミル）アミノ−６−メチル−７−アニリノフルオラン、３−（Ｎ−エチル−Ｎ−シクロヘキシル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−（Ｎ−シクロヘキシル−Ｎ−メチルアミノ）−６−メチル−７−アニリノフルオラン、３−（ｎ−エチル−ｐ−トルイジノ）−６−メチル−７−アニリノフルオラン、３−（ｎ−エチル−Ｎ−テトラヒドロフルフリルアミノ）−６−メチル−７−アニリノフルオラン、３−ジエチルアミノ−６−クロロ７−アニリノフルオラン、３−ピロリジノ−６−メチル−７−アニリノフルオラン、３，３−ビス〔１−（４−メトキシフェニル）−１−（４−ジメチルアミノフェニル）エチレン−２−イル〕−４，５，６，７−テトラクロロフタリド、３−ｐ−（ｐ−クロロアニリノ）アニリノ−６−メチル−７−クロロフルオラン、３，６−ビス（ジメチルアミノ）フルオレン−９−スピロ−３’−（６’−ジメチルアミノ）フタリド等が挙げられ、これら二種以上を併用することもできる。
【００１６】
上記の発色性物質の使用量は、使用する顕色剤により異なるため限定できないが、感熱発色層に対して５〜３５質量％程度である。
【００１７】
（顕色剤）
また、顕色剤は、発色性物質を加熱時に発色させる化合物であれば特に限定されず、一般に７０℃以上で液化または気化して前記ロイコ化合物と反応して発色させる性質を持った酸性化合物であればよい。顕色剤の具体例としては、例えば、４，４’−イソプロピリデンジフェノール、２，２−ビス（４−ヒドロキシフェニル）プロパン、２，２−ビス（４−ヒドロキシフェニル）−４−メチルペンタン、ヒドロキノンモノベンジルエーテル、４−ヒドロキシ安息香酸ベンジル、２，４’−ジヒドロキシジフェニルスルホン、４，４’−ジヒドロキシジフェニルスルホン、ビス（３−アリル−４−ヒドロキシフェニル）スルホン、２，４−ビス（フェニルスルホニル）フェノール、４−ヒドロキシ−４’−メチルジフェニルスルホン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス〔α−メチル−α−（４’−ヒドロキシフェニル）エチル〕ベンゼン、１，３−ビス〔α−メチル−α−（４’−ヒドロキシフェニル）エチル〕ベンゼン等のフェノール性化合物、Ｎ−（ｐ−トルエンスルホニル）カルバモイル酸−ｐ−クミルフェニルエステル、Ｎ−（ｐ−トルエンスルホニル）カルバモイル酸−ｐ−ベンジルオキシフェニルエステル、Ｎ−（ｏ−トルオイル）−ｐ−トルエンスルホアミド、４，４’−ビス（Ｎ−ｐ−トルエンスルホニルアミノカルボニルアミノ）ジフェニルメタン等の分子内に−ＳＯ２ＮＨ−結合を有するもの、ｐ−クロロ安息香酸亜鉛、４−〔２−（ｐ−メトキシフェノキシ）エチルオキシ〕サリチル酸亜鉛、４−〔３−（ｐ−トリルスルホニル）プルピルオキシ〕サリチル酸亜鉛、５−〔ｐ−（２−ｐ−メトキシフェノキシエトキシ）クミル〕サリチル酸等の芳香族カルボン酸の亜鉛塩等が挙げられる。
【００１８】
発色性物質と顕色剤との使用比率は、用いる発色性物質や顕色剤の種類に応じて適宜選択され、制限されるものではないが、一般に発色性物質１質量部に対して顕色剤１〜１０質量部、好ましくは１〜５質量部程度使用される。
【００１９】
（分散バインダー）
分散バインダーとして使用するビニルアルコール系樹脂の製造方法としては、下記（Ａ）または（Ｂ）が挙げられる。
＜製造法（Ａ）＞
（ａ１）脂肪酸ビニルエステル、（ａ２）（メタ）アリルスルホン酸またはその塩、（ａ３）ヒドラジノ基と反応性を有するカルボニル基を有するエチレン性不飽和単量体またはケン化時に前記カルボニル基に変化しうる構造を有するエチレン性不飽和単量体を必須単量体成分とする共重合を行い、得られた共重合物をケン化する方法。
＜製造法（Ｂ）＞
（ｂ１）脂肪酸ビニルエステル、（ｂ２）（メタ）アリルスルホン酸またはその塩を必須単量体成分とする共重合を行い、さらにケン化し、そのケン化物と、（ｂ３）ヒドラジノ基と反応性を有するカルボニル基を有する化合物とを反応させる方法。
【００２０】
上記の製造法（Ａ）および製造法（Ｂ）で使用される脂肪酸ビニルエステルとしては、例えば、蟻酸ビニル、酢酸ビニル、プロピオン酸ビニル、バーサティック酸ビニル等の脂肪酸のビニルエステルが挙げられ、中でも酢酸ビニルが工業的に最も好ましい。
【００２１】
また、上記の製造法（Ａ）および製造法（Ｂ）で使用される（メタ）アリルスルホン酸またはその塩としては、例えば、アリルスルホン酸、アリルスルホン酸ナトリウム、アリルスルホン酸アンモニウム、メタリルスルホン酸、メタリルスルホン酸ナトリウム、メタリルスルホン酸アンモニウム等が挙げられ、ビニルエステル等の他の共重合単量体との共重合性、重合度の制御の面から、アリルスルホン酸ナトリウムが好ましい。ここで使用される、（メタ）アリルスルホン酸またはその塩の使用量は特に制限はないが、ビニルアルコール系樹脂中の（メタ）アリルスルホン酸またはその塩の成分含有量が０．２〜１０モル％となる量が好ましく、より好ましくは０．３〜５モル％となる量であり、０．５〜３モル％となる量が更に好ましい。
【００２２】
上記の製造法（Ａ）で使用されるヒドラジノ基と反応性を有するカルボニル基を有するエチレン性不飽和単量体としては、例えば、ジアセトンアクリルアミド、ジアセトンメタクリルアミド、ジアセトンアクリレート、アセトアセトキシアクリルアミド、アセトアセトキシメタクリルアミド、アセトアセトキシアクリレート、アセトアセトキシメタクリルレート、アリリデンジアセテート、２−メタリリデンジアセテート、２−フェニルアリリデンジアセテート、クロチリデンジアセテート、シンナミリデンジアセテート、アリリデンジベンゾエート、アリリデンベンゾエートアセテート等が挙げられ、中でも他の共重合単量体との共重合性や工業生産を行う上での品質の安定性の面から、ジアセトンアクリルアミドが最も好ましい。
【００２３】
また、製造法（Ｂ）で、脂肪酸ビニルエステルと（メタ）アリルスルホン酸またはその塩との共重合体のケン化物と、ヒドラジノ基と反応性を有するカルボニル基を有する化合物とを反応させてビニルアルコール系樹脂を製造する場合、例えば、溶媒の存在下あるいは非存在下、前記共重合体のケン化物にジケテンを付加反応させることにより、または前記共重合体のケン化物とアセト酢酸エステル（例えばアセト酢酸メチル、アセト酢酸エチル等）とをエステル交換反応させることにより、ヒドラジノ基と反応性を有するカルボニル基を前記共重合体のケン化物に付加することができる。
【００２４】
製造法（Ａ）において、脂肪酸ビニルエステル、（メタ）アリルスルホン酸またはその塩およびヒドラジノ基と反応性を有するカルボニル基を有するエチレン性不飽和単量体の共重合を行う際の重合方法、または製造法（Ｂ）において、脂肪酸ビニルエステルと（メタ）アリルスルホン酸またはその塩との共重合を行う際の重合方法としては、ビニルエステル系重合体の製造法において公知のバルク重合、溶液重合、エマルジョン重合、懸濁重合等の各種の重合方法を用いることができ、中でもメタノールを溶剤として用いる溶液重合が工業的に好ましい。
【００２５】
また、製造法（Ａ）での脂肪酸ビニルエステル、（メタ）アリルスルホン酸またはその塩およびヒドラジノ基と反応性を有するカルボニル基を有するエチレン性不飽和単量体の共重合体のケン化方法、または製造法（Ｂ）での脂肪酸ビニルエステルと（メタ）アリルスルホン酸またはその塩との共重合体のケン化方法としては、従来から公知のアルカリケン化および酸ケン化を適用することができ、中でも、メタノール中で水酸化アルカリを使用して加アルコール分解する方法が好ましい。その際のケン化度については特に制限はないが、７０モル％以上が好ましく、更に好ましくは８０モル％以上である。
【００２６】
前記のビニルアルコール系樹脂において、その分子内でのヒドラジノ基と反応性を有するカルボニル基の含有量としては、０．５〜１５モル％が好ましく、より好ましくは０．８〜１２モル％であり、最も好ましくは１〜８モル％である。製造法（Ａ）では、共重合に使用するヒドラジノ基と反応性を有するカルボニル基を有するエチレン性不飽和単量体の配合量によって、また、製造法（Ｂ）では、付加反応に使用するヒドラジノ基と反応性を有するカルボニル基を有する化合物の配合量によって、ヒドラジノ基と反応性を有するカルボニル基の含有量を調整することができる。ヒドラジノ基と反応性を有するカルボニル基の含有量が０．５モル％より少ない場合、感熱剤の分散性には問題はないが、多官能ヒドラジン系架橋剤を配合して得られるバインダーの強度や耐水性、耐光性の改良効果が小さく、得られる感熱記録材料の表面強度や耐水性が低く、印字部の経時的な消色や非印字部の黄変が起こりやすい。一方、１５モル％を越える場合、前記ビニルアルコール系重合体の水溶性が低下し、分散性に問題が生じるとともに、多官能ヒドラジン系架橋剤を配合してからの粘度増加が起こりやすく、塗工しにくいという問題がある。
【００２７】
また、前記ビニルアルコール系樹脂は、２０℃における４質量％水溶液の粘度が６．０ｍＰａ・ｓ以下のもの、すなわち樹脂の平均重合度としては６００以下の低重合度タイプが好ましい。前述のとおり、感熱剤（発色性物質および顕色剤）の湿式粉砕を行う際の分散性は重合度が低い方が高く、２０℃における４質量％水溶液の粘度が６．０ｍＰａ・ｓを超えると、高濃度での湿式粉砕を行った際に、分散性不足により、微粒子の凝集が起こりやすく、スラリー液の増粘や固化が起こる場合がある。一方、前記ビニルアルコール系樹脂は反応性のカルボニル基を有しており、多官能ヒドラジン系化合物を架橋剤として配合することにより、バインダー強度や耐水性を発現させるため、重合度が低くなることによって生じる、バインダー強度や耐水性の低下は問題になることはない。
上記２０℃における４質量％水溶液の粘度は、ＪＩＳ  Ｋ６７２６に従い測定される。
【００２８】
また、前記の製造法（Ａ）または製造法（Ｂ）でビニルアルコール系樹脂を製造する際、脂肪酸ビニルエステル、（メタ）アリルスルホン酸またはその塩およびヒドラジノ基と反応性を有するカルボニル基を有するエチレン性不飽和単量体の少なくとも一種と共重合可能なモノマー、例えば、クロトン酸、（メタ）アクリル酸等の不飽和モノカルボン酸およびそのエステル類、マレイン酸、イタコン酸、フマール酸等の不飽和ジカルボン酸およびその無水物、モノアルキルエステル、アルカリ金属塩、ジアセトンアクリルアミド以外のアミド基含有モノマー、アルキルビニルエーテル類、ビニルピロリドン類、ビニルスルホン酸、メタリルスルホン酸、エチレンスルホン酸、スルホプロピル２−エチルヘキシルマレート、スルホプロピルトリデシルマレート、スルホプロピルエイコシルマレート、Ｎ−スルホイソブチレンアクリルアミド、２−スルホエチルアクリレートなどのスルホン酸基含有モノマーまたはそれらの塩類等を本発明の効果を損なわない範囲で共重合させてもよい。
【００２９】
本発明の原料であるビニルアルコール系樹脂は製造法（Ａ）または製造法（Ｂ）で製造することができるが、品質の安定性や分散性、多官能ヒドラジン系架橋剤を配合した場合のバインダー強度、耐水性、耐光性などの性能の点からも製造法（Ａ）が好ましく、製造法（Ａ）でビニルアルコール系樹脂を製造する場合には、脂肪酸ビニルエステルとして酢酸ビニル、（メタ）アリルスルホン酸またはその塩としてアリルスルホン酸ナトリウム、ヒドラジノ基と反応性を有するカルボニル基を有するエチレン性不飽和単量体としてジアセトンアクリルアミドを用いて、酢酸ビニル、アリルスルホン酸ナトリウムおよびジアセトンアクリルアミドの共重合体のケン化物を製造するのが好ましい。
【００３０】
（架橋剤）
上記分散バインダーに対する架橋剤として使用される多官能ヒドラジン系化合物は、分子内にヒドラジノ基を２個以上有する化合物のことである。具体的な多官能ヒドラジン系化合物としては、カルボヒドラジド、シュウ酸ジヒドラジド、マロン酸ジヒドラジド、コハク酸ジヒドラジド、グルタル酸ジヒドラジド、アジピン酸ジヒドラジド、ピメリン酸ジヒドラジド、スベリン酸ジヒドラジド、アゼライン酸ジヒドラジド、セバシン酸ジヒドラジド、ドデカンジオヒドラジド、ヘキサデカンジオヒドラジド、テレフタル酸ジヒドラジド、イソフタル酸ジヒドラジド、２，６−ナフトエ酸ジヒドラジド、２，６−ナフトエ酸ジヒドラジド、４，４’−ビスベンゼンジヒドラジド、１，４−シクロヘキサンジヒドラジド、酒石酸ジヒドラジド、リンゴ酸ジヒドラジド、イミノジ酢酸ジヒドラジド、Ｎ，Ｎ’−ヘキサメチレンビスセミカルバジド、イタコン酸ジヒドラジド、エチレンジアミン四酢酸テトラヒドラジド、クエン酸トリヒドラジド、ブタントリカルボヒドラジド、１，２，３−ベンゼントリヒドラジド、１，４，５，８−ナフトエ酸テトラヒドラジド、ニトリロ酢酸トリヒドラジド、シクロヘキサントリカルボン酸トリヒドラジド、ピロメリット酸テトラヒドラジド、およびポリアクリル酸ヒドラジド（すなわち、Ｎ−アミノポリアクリルアミド）などが挙げられる他、これらの多官能ヒドラジド化合物にアセトン、メチルエチルケトン等のケトン類を反応させた多官能ヒドラジド誘導体なども含まれ、中でも安全性やカルボニル基との反応性の点で、アジピン酸ジヒドラジド、ポリアクリル酸ヒドラジドが好ましい。
【００３１】
また、多官能ヒドラジン系化合物の使用量は、特に制限はないが、分散バインダーとして使用するビニルアルコール系樹脂１００質量部に対して、０．１〜１００質量部が好ましく、より好ましくは０．２〜５０質量部であり、更には０．５〜２０質量部が好ましい。
【００３２】
（支持体）
本発明で使用される支持体としては、本発明の目的を阻害しない限り、公知の支持体が挙げられ、例えば上質紙、中質紙、合成紙、塗工紙、プラスチックフィルム、プラスチックフィルムもしくは合成紙をコート紙もしくは上質紙に貼り合わせたシート、紙にプラスチックをラミネートしたシートなどが挙げられる。
【００３３】
（感熱記録材料の製造方法）
本発明の感熱記録材料の製造方法としては、感熱剤の分散バインダーとして前記ビニルアルコール系樹脂を使用すること、および架橋剤として多官能ヒドラジン系化合物を使用すること以外は、従来公知の方法によって製造することができる。すなわち、前記ビニルアルコール系樹脂を分散バインダーとして使用し、発色性物質および顕色剤をそれぞれ別々にサンドミル等で該分散バインダーとともに湿式粉砕し、粉砕後に両者を混合し、必要に応じてバインダーとして前記ビニルアルコール系樹脂またはそれ以外の水溶性樹脂を添加し、感熱剤分散液を作製する。得られた感熱剤分散液に多官能ヒドラジン系化合物を架橋剤として配合することにより感熱剤塗工液を作製し、支持体の一方の面に前記の感熱剤塗工液を塗工、乾燥して感熱発色層を形成せしめる等の方法により、本発明の感熱記録材料を製造することができる。
【００３４】
発色性物質、顕色剤を水およびビニルアルコール系樹脂とともに湿式粉砕する際のスラリーの固形分濃度は、特に制限はないが、通常は作業性、生産性等を考慮し、１０質量％〜７０質量％の範囲でよい。特に本発明で分散バインダーとして使用されるビニルアルコール系樹脂は、４０質量％を超える高固形分濃度のスラリーを粉砕する際の分散性に優れる。
【００３５】
また、ビニルアルコール系樹脂を湿式粉砕時の分散剤として使用する際の使用量についても特に制限はないが、通常は発色性物質または顕色剤に対して０．１〜４０質量％が好ましく、より好ましくは１〜２０質量％の範囲である。
【００３６】
前記の湿式粉砕方法としては特に制限はないが、ボールミル、アトライター、サンドミルなどの攪拌・粉砕機を使用して、発色性物質および顕色剤の粒子径が小さくなるように、具体的には平均粒子径が２μｍ以下となるように粉砕される。
【００３７】
また、多官能ヒドラジン系化合物の配合方法としては、前記ビニルアルコール系樹脂を分散バインダーとして使用し、発色性物質および顕色剤をそれぞれ分散バインダーとともに粉砕し、粉砕後に両者を混合した後、支持体上に塗工する直前に多官能ヒドラジン系化合物を添加・混合するのが好ましい。多官能ヒドラジン系化合物を配合した状態で、感熱剤塗工液を長期間保管すると、液中でカルボニル基とヒドラジノ基の架橋反応が起こるため、感熱剤塗工液が増粘したり、ゲル化してしまう恐れがある。
【００３８】
また、多官能ヒドラジン系化合物を感熱剤分散液に添加する際、より均一に混合するため、一旦、多官能ヒドラジン系化合物の水溶液または水分散液を作製し、添加するほうが好ましい。この際の、多官能ヒドラジン系化合物の濃度については制限がないが、５〜２０質量％の濃度で使用するのが、作業上好ましい。
【００３９】
更に、感熱剤塗工液中には必要に応じて各種の助剤を添加することができ、例えばカオリン、軽質（重質）炭酸カルシウム、焼成カオリン、酸化チタン、炭酸マグネシウム、水酸化アルミニウム、無定形シリカ、尿素・ホルマリン樹脂フィラー等の顔料、ジオクチルスルホコハク酸ナトリウム、ドデシルベンゼンスルホン酸ナトリウム、ラウリルアルコール硫酸エステルナトリウム、脂肪酸金属塩等の分散剤、ステアリン酸亜鉛、ステアリン酸カルシウム、ポリエチレンワックス、カルナバロウ、パラフィンワックス、エステルワックス等のワックス類、グリオキザール、ホウ酸、ジアルデヒドデンプン、メチロール尿素、エポキシ系化合物、ヒドラジン系化合物等の耐水化剤、消泡剤、着色染料および蛍光染料等が挙げられる他、塗工液中でのカルボニル基とヒドラジノ基の反応を抑制するため、アンモニアやモノエタノールアミン、イソプロパノールアミン等の水溶性有機アミンを添加することもできる。
【００４０】
また、水、可塑剤および各種溶剤の浸透および接触による印字部の消色を防止するため、本発明の感熱記録材料の感熱発色層上に樹脂、顔料を主成分とするオーバーコート層を設けることや、支持体と感熱発色層の中間にアンダーコート層を設けることもできる。この際に樹脂としてはＰＶＡ系樹脂が好適に使用されるが、中でも分子内にヒドラジノ基と反応性を有するカルボニル基を有するビニルアルコール系樹脂、例えば、酢酸ビニル−ジアセトンアクリルアミド共重合体のケン化物、アセトアセチル化ＰＶＡを使用すると、感熱発色層とオーバーコート層あるいは感熱発色層とアンダーコート層の層間での架橋が起こり、層間剥離が起こりにくいなどの理由で好ましい。
【００４１】
本発明の感熱記録材料が優れた性能を発揮する理由としては、スルホン酸基を有するビニルアルコール系樹脂を感熱剤の分散剤として使用するため、高濃度でも短時間で感熱剤の微粉砕が可能であり、感熱記録材料として解像度が高くなる。また、支持体に塗工する際に架橋剤として多官能ヒドラジン系化合物を配合することによってヒドラジノ基と反応性を有するカルボニル基を有するビニルアルコール系樹脂が架橋構造を形成し、優れた耐水性、バインダー強度を発揮する。また、この樹脂組成物が優れた耐光性を発揮する理由については、十分に解明されたわけではないが、ヒドラジド基とカルボニル基とが反応して作る化学構造が紫外線領域の特定の波長を吸収あるいは反射し、印字部の消色や非印字部の黄変が防止されるためではないかと考えられる。
【実施例】
【００４２】
次に、実施例を挙げて本発明をさらに具体的に説明する。
同実施例中、特にことわりのない限り、「％」および「部」は質量基準を表わす。
実施例、比較例の感熱記録紙は以下の方法で作製した。
【００４３】
（１）［Ａ液］の調製
３−（Ｎ−シクロヘキシル−Ｎ−メチルアミノ）−６−メチル−７−アニリノフルオラン５０部、分散バインダー樹脂の１０％水溶液１００部、水５０部を混合し、ボールミルで１６時間予備粉砕した後、サンドミル（シンマルエンタープライゼス製ダイノミルＫＤＬ型）を使用して、以下の条件で２時間バッチ運転し、粉砕を行った。
【００４４】
（２）［Ｂ液］の調製
２，２−ビス（４−ヒドロキシフェニル）プロパン１００部、分散バインダー樹脂の１０％水溶液１００部、水５０部を混合し、ボールミルで１６時間予備粉砕した後、サンドミル（シンマルエンタープライゼス製ダイノミルＫＤＬ型）を使用して、以下の条件で２時間バッチ運転し、粉砕を行った。
【００４５】
サンドミルによる湿式粉砕条件
０．３Ｌステンレス製シリンダー、  セラミックス製ディスク、ジルコニア製ビーズ（０．６５ｍｍφ）  充填率：８０％、周速：１４ｍ／分
【００４６】
（３）感熱発色層を有する感熱記録材料の作製
［Ａ液］２０部、［Ｂ液］３０部、炭酸カルシウム７部、水８部および多官能ヒドラジン系化合物の１０％水溶液あるいは水分散液２部を混合し、上質紙に乾燥後の塗布量が６ｇ／ｍ２になるようにバーコーターを用いて塗布し、４０℃で９６時間、乾燥・養生し、感熱記録紙を作製した。
【００４７】
実施例、比較例において、以下の項目について評価を行った。
１．分散バインダーの分散性評価
Ｂ液の調製を行う際、サンドミルで湿式粉砕を行ってから１．０時間後および２．０時間後の液をサンプリングし、遠心沈降式粒度分布測定器（堀場製作所製ＣＡＰＡ−３０００）を用いて、平均粒子径を測定した。より粒度が小さくなっているほど、分散性に優れることを示す。
【００４８】
２．表面強度（バインダー強度）評価
作製した感熱記録紙の塗工面に、ニチバン製セロハン粘着テープ（幅１８ｍｍ、長さ３０ｍｍに切断したもの）を貼り付け、５ｋｇ／ｃｍ２の荷重をかけた後、セロハン粘着テープを剥がし、テープへの付着物の量を目視で観察し、表面強度（バインダー強度）を以下の基準で評価した。
◎  ：  全く付着物がない
○  ：  ほとんど付着物がない
×  ：  塗工層（感熱発色層）が剥離し、テープに付着している
【００４９】
３．耐水性
作製した感熱記録紙の塗工面に水を１滴落し、１０秒後に黒い紙で拭き取り、感熱剤の付着について観察を行った。
○  ：  付着がみられない
×  ：  付着がみられる
【００５０】
４．表面白色度、耐光性
キャノン製ハンディターミナルプリンターにて印字し、記録画像の地肌濃度および発色濃度を測定した。次いで、印字された各記録体を、強キセノンウェザーメーター（６８Ｗ／ｍ２）中に２４時間保持した後、マクベス濃度計を用い、地肌濃度と再度発色濃度を測定した。これら濃度はマクベス濃度計を用い、黒色測定フィルター（地肌濃度）または黄色測定フィルター（発色濃度）で測定した。
【００５１】
５．総合評価
分散性、表面強度、耐水性、表面白色度、耐光性のすべての項目が良好である◎、いずれの項目も実用レベルには達している○、どれか一つの項目でも実用レベルに達していない×とした。
【００５２】
ビニルアルコール系樹脂の製造
合成例１
攪拌機、温度計、滴下ロートおよび還流冷却器を付したフラスコ中に酢酸ビニル４８０部、メタノール１６０部、アリルスルホン酸ナトリウム１２部を仕込み、系内の窒素置換を行った後、内温を６０℃まで昇温した。この系に２，２’−アゾイソブチリロニトリル０．２部を添加し、重合を開始した。重合開始後、ジアセトンアクリルアミド４０部をメタノール３０部に溶解した溶液を５時間かけて一定速度で滴下し、６時間で重合を停止した。重合停止時の重合収率は８０％であった。得られた反応混合物にメタノール蒸気を加えながら残存する酢酸ビニルを留出し、酢酸ビニル−アリルスルホン酸ナトリウム−ジアセトンアクリルアミド共重合体の５０％メタノール溶液を得た。この溶液５００部にメタノール５０部と水酸化ナトリウムの濃度４％のメタノール溶液１０部とを加えてよく混合し、４０℃でケン化反応を行った。得られたゲル状物を粉砕し、メタノールでよく洗浄した後、乾燥して酢酸ビニル−アリルスルホン酸ナトリウム−ジアセトンアクリルアミド共重合体のケン化物を得た。このケン化物のケン化度は９７．６モル％、２０℃における４％水溶液粘度は３．５ｍＰａ・ｓであり、元素分析によるアリルスルホン酸ナトリウム成分含有量は１．８モル％であり、ジアセトンアクリルアミド成分含有率は４．６モル％であった。
【００５３】
合成例２〜４、比較合成例１
合成例１の方法に準じて、共重合体の構成単位、ケン化度および２０℃における４％水溶液粘度の異なる酢酸ビニル−アリルスルホン酸ナトリウム−ジアセトンアクリルアミド共重合体のケン化物（合成例２〜４）および酢酸ビニル−ジアセトンアクリルアミド重合体のケン化物（比較合成例１）を得た。これら樹脂の各共重合成分の成分含有量、ケン化度、２０℃における４％水溶液粘度についてのデータを表１に示す。
【００５４】
合成例５、比較合成例２
攪拌機、温度計、滴下ロートおよび還流冷却器を付したフラスコ中に酢酸ビニル４８０部、メタノール２００部、アリルスルホン酸ナトリウム１２部を仕込み、系内の窒素置換を行った後、内温を６０℃まで昇温した。この系に２，２’−アゾイソブチリロニトリル０．２部を添加し、重合を開始し、６時間で重合を行った。重合停止時の重合収率は８０％であった。得られた反応混合物にメタノール蒸気を加えながら残存する酢酸ビニルを留出し、酢酸ビニル−アリルスルホン酸ナトリウム共重合体の５０％メタノール溶液を得た。この溶液の５００部にメタノール５０部と水酸化ナトリウムの濃度４％のメタノール溶液８部とを加えてよく混合し、４０℃でケン化反応を行った。得られたゲル状物を粉砕し、メタノールでよく洗浄した後、乾燥して分子内にヒドラジノ基と反応性を有するカルボニル基を有しない酢酸ビニル−アリルスルホン酸ナトリウム共重合体のケン化物（比較合成例２）を得た（ケン化度９８．４モル％，２０℃における４％水溶液粘度３．３ｍＰａ・ｓ、アリルスルホン酸ナトリウム成分含有量１．９モル％；比較合成例２）。
一方、上記ケン化物の粉末（粒度８０メッシュ以下）１９６部をニーダーに仕込み、回転数５０ｒｐｍで攪拌しながら、液状のジケテン１６．８部を３０℃で３０分間にわたって噴射添加した後、６０℃に昇温して３時間反応させ、メタノールで洗浄・乾燥して、アセトアセチル基が導入された酢酸ビニル−アリルスルホン酸ナトリウム共重合体ケン化物（合成例５）を得た（ケン化度９８．４モル％、２０℃における４％水溶液粘度３．４ｍＰａ・ｓ、アリルスルホン酸ナトリウム成分含有量は２．０モル％、アセトアセチル基含有量３．７モル％；合成例５）。
【００５５】
【表１】
2006224407.tif 000002
【００５６】
実施例１
合成例１の樹脂を分散バインダーとして使用して、多官能ヒドラジン化合物としてアジピン酸ジヒドラジドを使用して感熱記録紙を作製した。その過程で、分散性・表面強度・耐水性、表面白色度、耐光性を評価した。結果を表２に示す。いずれの評価でも良好な結果が得られ、分散バインダーとして優れた性能を示した。
【００５７】
実施例２〜５
分散バインダーとしてそれぞれ合成例２〜５の樹脂を使用した以外は実施例１と同様にして、感熱記録紙を作製した。その過程で、分散性、表面強度、耐水性、表面白色度、耐光性を評価した。結果を表２に示す。いずれの評価でも良好な結果が得られ、分散バインダーとして優れた性能を示した。
【００５８】
実施例６
多官能ヒドラジン化合物として、ポリアクリル酸ヒドラジドを使用した以外は実施例１と同様にして、感熱記録紙を作製した。その過程で、分散性、表面強度、耐水性、表面白色度、耐光性を評価した。結果を表２に示す。いずれの評価でも良好な結果が得られ、分散バインダーとして優れた性能を示した。
【００５９】
比較例１
多官能ヒドラジン化合物を使用しない以外は実施例１と同様にして感熱記録紙を作製した。その過程で、分散性、表面強度、耐水性、表面白色度、耐光性を評価した。結果を表２に示す。分散性、表面白色度は良好であったが、表面強度、耐水性、耐光性が実用レベルに達していなかった。
【００６０】
比較例２
分散バインダーとして比較合成例１の樹脂を使用し、［Ａ液］および［Ｂ液］を調製するため、湿式粉砕を行ったが、分散力が不足していたため、粉砕途中で液が固化し、［Ａ液］および［Ｂ液］を調整することができず、感熱記録紙を作製することができなかった。結果を表２に示す。分散性が低く、それ以降の評価を行うことができなかった。
【００６１】
比較例３
分散バインダーとして比較合成例２の樹脂を使用した以外は、実施例１と同様にして感熱記録紙を作製した。その過程で、分散性、表面強度、耐水性、表面白色度、耐光性を評価した。結果を表２に示す。分散性、表面白色度は良好であったが、表面強度、耐水性、耐光性が実用レベルに達していなかった。
【００６２】
比較例４
フェニルヒドラジンｐ−スルホン酸１０部に１Ｎ−ＮａＯＨ水溶液４８部と水４２部を添加して完全に溶解させた。比較合成例１で得られた樹脂の１０％水溶液１００部に、上記のフェニルヒドラジンｐ−スルホン酸ナトリウム水溶液８質量部を添加し、３０℃で１時間攪拌しながら反応させ、４−スルホフェニル基の含有量が２．０モル％、ジアセトンアクリルアミド成分の含有量が２．４モル％であるＰＶＡ系樹脂の１０％水溶液を得た。この樹脂を分散バインダーとして用いた以外は実施例１と同様にして感熱記録紙を作製した。その過程で、分散性、表面強度、耐水性、表面白色度、耐光性を評価した。結果を表２に示す。分散性、表面強度、耐水性は良好であったが、表面白色度、耐光性が実用レベルに達していなかった。
【００６３】
比較例５
フェニルヒドラジンｐ−スルホン酸１０部に１Ｎ−ＮａＯＨ水溶液４８部と水４２部を添加して完全に溶解させた。合成例１で得られた樹脂の１０％水溶液１００部に、上記のフェニルヒドラジンｐ−スルホン酸ナトリウム水溶液４質量部を添加し、３０℃で１時間攪拌しながら反応させ、アリルスルホン酸ナトリウム成分の含有量が１．８モル％、４−スルホフェニル基の含有量が１．０モル％、ジアセトンアクリルアミド成分の含有量が３．６モル％であるＰＶＡ系樹脂の１０％水溶液を得た。この樹脂を分散バインダーとして用いた以外は実施例１と同様にして感熱記録紙を作製した。その過程で、分散性、表面強度、耐水性、表面白色度、耐光性を評価した。結果を表２に示す。分散性、表面強度、耐水性は良好であったが、表面白色度、耐光性が実用レベルに達していなかった。
【００６４】
【表２】
2006224407.tif 000003
【産業上の利用可能性】
【００６５】
本発明によれば、発色性物質や顕色剤の粒子径が小さく、さらに、表面強度（バインダー強度）が高く、耐水性に優れ、表面白色度が高く、耐光性に優れている感熱記録材料を提供することができ、また、該感熱記録材料を工業的有利に製造できる分散バインダーを提供することができる。